ОКРАШЕННЫЕ ПОКРЫТИЯ С ВЫСОКИМ СОДЕРЖАНИЕМ ТВЕРДЫХ ВЕЩЕСТВ ДЛЯ ЛИЦЕВОЙ СТОРОНЫ И КРОМКИ СТРОИТЕЛЬНЫХ ПАНЕЛЕЙ

1. Строительная панель с покрытием, содержащая
корпус, содержащий верхнюю поверхность, противоположную нижней поверхности, и боковую поверхность, проходящую между верхней поверхностью и нижней поверхностью;
поверхностное покрытие поверх верхней поверхности, причем поверхностное покрытие содержит:
неорганический пигмент; и
полимерный диспергатор, содержащий полимерный скелет и присоединенные боковые цепи, проходящие от полимерного скелета;
причем поверхностное покрытие содержит жидкостный носитель в количестве менее чем около 1 вес.%, в расчете на общий вес поверхностного покрытия.
2. Строительная панель по п. 1, в которой полимерный диспергатор содержит ионные фрагменты, расположенные на присоединенных боковых цепях, причем необязательно полимерный диспергатор имеет среднечисленную молекулярную массу (Mn) по меньшей мере 1000.
3. Строительная панель по п. 1, в которой полимерный диспергатор присутствует в количестве в диапазоне от около 0,05 вес.% до около 2,0 вес.%, в расчете на общий вес поверхностного покрытия.
4. Строительная панель по п. 1, в которой неорганический пигмент имеет частицы с размером в диапазоне от около 15 нм до около 1000 мкм.
2
2
5. Строительная панель по п. 1, в которой поверхностное покрытие присутствует в количестве в диапазоне от около 10 г/м до около 132 г/м.
6. Строительная панель по п. 1, в которой поверхностное покрытие дополнительно содержит полимерный связующий материал, имеющий температуру стеклования выше чем около 21°С, причем полимерный связующий материал присутствует в количестве в диапазоне от около 5 вес.% до около 20 вес.%, в расчете на общий вес поверхностного покрытия.
7. Строительная панель по п. 1, в которой нетканый холст расположен между покрытием лицевой стороны и верхней поверхностью корпуса.
8. Способ формирования строительной панели, имеющей покрытие лицевой стороны, причем способ включает:
а) предоставление корпуса, содержащего верхнюю поверхность, противоположную нижней поверхности, и боковую поверхность, проходящую между верхней поверхностью и нижней поверхностью;
b) нанесение покровной композиции на верхнюю поверхность корпуса, причем покровная композиция содержит неорганический пигмент и полимерный диспергатор, содержащий полимерный скелет и присоединенные боковые цепи, проходящие от полимерного скелета; и
с) высушивание покровной композиции с образованием покрытия лицевой стороны;
причем покровная композиция имеет содержание твердых веществ в диапазоне от около 45 вес.% до около 65 вес.%, в расчете на общий вес покровной композиции.
9. Способ по п. 8, в котором полимерный диспергатор содержит ионные фрагменты, расположенные на присоединенных боковых цепях.
10. Способ по п. 8, в котором диспергатор присутствует в количестве в диапазоне от около 0,05 вес.% до около 2,0 вес.%, в расчете на общий вес покровной композиции.
2
2
11. Способ по п. 8, в котором покровная композиция наносится в количестве в диапазоне от около 26 г/м до около 220 г/м.
12. Строительная панель с покрытием, содержащая
корпус, содержащий верхнюю поверхность, противоположную нижней поверхности, и боковую поверхность, проходящую между верхней поверхностью и нижней поверхностью;
поверхностное покрытие поверх верхней поверхности, причем поверхностное покрытие содержит:
от около 70 вес.% до около 95 вес.% пигмента, в расчете на общий вес поверхностного покрытия, причем пигмент содержит неорганический пигмент, имеющий частицы с размером в диапазоне от 15 нм до 500 нм; и
полимерный диспергатор, содержащий полимерный скелет и присоединенные боковые цепи, проходящие от полимерного скелета;
причем поверхностное покрытие содержит менее 1 вес.% жидкостного носителя, в расчете на общий вес поверхностного покрытия.
13. Строительная панель по п. 12, в которой полимерный диспергатор включает ионные фрагменты, расположенные на присоединенных боковых цепях.
14. Способ формирования строительной панели, имеющей кромочное покрытие, причем способ включает:
а) предоставление корпуса, имеющего верхнюю поверхность, противоположную нижней поверхности, и боковую поверхность, проходящую между верхней поверхностью и нижней поверхностью;
b) нанесение тиксотропной покровной композиции на боковую поверхность, причем тиксотропная покровная композиция содержит жидкостный носитель, пигмент, диспергатор и связующий материал, имеющий температуру стеклования менее чем около 20°С; и
с) высушивание тиксотропной покровной композиции в течение периода времени сушки с образованием кромочного покрытия, причем кромочное покрытие имеет менее чем около 1 вес.% жидкостного носителя;
причем тиксотропная покровная композиция имеет содержание твердых веществ в диапазоне от около 50 вес.% до около 80 вес.%, в расчете на общий вес тиксотропной покровной композиции.
15. Способ по п. 14, в котором связующий материал является пленкообразующим при минимальной температуре около 12°С.
16. Способ по п. 14, в котором связующий материал присутствует в количестве в диапазоне от около 1 вес.% до около 40 вес.%, в расчете на общий вес тиксотропной покровной композиции.
17. Способ по п. 14, в котором диспергатор присутствует в количестве в диапазоне от около 0,005 вес.% до около 1,6 вес.%, в расчете на общий вес тиксотропной покровной композиции.
2
2
18. Способ по п. 14, в котором тиксотропную покровную композицию наносят на боковую поверхность в количестве в диапазоне от около 10 г/м до около 200 г/м.
19. Способ по п. 14, в котором кромочное покрытие имеет толщину в диапазоне от около 200 мкм до около 500 мкм.
20. Строительная панель с покрытием, включающая
корпус, содержащий верхнюю поверхность, противоположную нижней поверхности, и боковую поверхность, проходящую между верхней поверхностью и нижней поверхностью;
тиксотропное поверхностное покрытие, нанесенное на боковую поверхность, причем поверхностное покрытие содержит:
связующий материал, имеющий температуру стеклования менее чем около 20°С; и
пигмент в количестве в диапазоне от около 25 вес.% до около 95 вес.%, в расчете на общий вес поверхностного покрытия, причем пигмент содержит неорганические пигменты;
ионный диспергатор;
2
2
причем поверхностное покрытие присутствует в количестве в диапазоне от около 7,5 г/м до около 150 г/м.
21. Покровная композиция, содержащая
жидкостный носитель;
неорганический пигмент; и
ионный полимерный диспергатор, содержащий полимерный скелет и присоединенные боковые цепи, проходящие от полимерного скелета;
причем покровная композиция имеет содержание твердых веществ в диапазоне от около 45 вес.% до около 65 вес.%, в расчете на общий вес покровной композиции.
22. Покровная композиция по п. 21, причем покровная композиция дополнительно содержит связующий материал, имеющий температуру стеклования менее чем около 20°С.
23. Покровная композиция по п. 21, в которой неорганический пигмент присутствует в количестве в диапазоне от около 25 вес.% до около 95 вес.%, в расчете на общее содержание твердых веществ в покровной композиции.
24. Покровная композиция по п. 21, в которой полимерный диспергатор присутствует в количестве в диапазоне от около 0,05 вес.% до около 2,0 вес.%, в расчете на общее содержание твердых веществ в покровной композиции.
25. Покровная композиция по п. 21, в которой связующий материал присутствует в количестве в диапазоне от около 5 вес.% до около 20 вес.%, в расчете на общее содержание твердых веществ в покровной композиции.